РЕГЕНЕРАЦИЯ КАТАЛИЗАТОРА ФИШЕРА-ТРОПША ПУТЕМ ЕГО ОКИСЛЕНИЯ И ОБРАБОТКИ СМЕСЬЮ КАРБОНАТА АММОНИЯ, ГИДРОКСИДА АММОНИЯ И ВОДЫ

1. Способ регенерирования одной или более частиц кобальтсодержащего катализатора Фишера-Тропша in situ в реакторной трубе, после дезактивирования частиц катализатора в результате использования в процессе Фишера-Тропша, который включает в себя стадии:
(i) окисление частиц(ы) катализатора при температуре от 20 до 400°C, преимущественно от 100 до 400°C и, более предпочтительно от 200 до 400°C;
(ii) обработка частиц(ы) катализатора в течение более 5 мин растворителем;
(iii) сушка и необязательно нагрев частиц(ы) катализатора; и
(iv) необязательно восстановление частиц(ы) катализатора водородом или водородсодержащим газом.
2. Способ по п.1, отличающийся тем, что стадия (ii) обработки включает в себя стадии, на которых:
(ii)a заполняют поры частиц(ы) катализатора растворителем при температуре в пределах от 5 до 40°C и, более предпочтительно при температуре в пределах от 15 до 30°C, с использованием метода заполнения пор;
(ii)b оставляют растворитель в порах на более чем 5 мин при температуре от 5 до 90°C, более предпочтительно при температуре от 40 до 70°C и, еще более предпочтительно от 50 до 60°C.
3. Способ по п.1 или 2, отличающийся тем, что частицы(а) катализатора частично восстанавливают водородом или водородсодержащим газом после стадии (i) окисления и перед стадией (ii) обработки.
4. Способ по п.1, отличающийся тем, что стадии (i) предшествует стадия, на которой продукт синтеза Фишера-Тропша удаляют из частиц(ы) катализатора Фишера-Тропша, преимущественно путем промывки частиц(ы) катализатора нефтяным газойлем или синтетическим газойлем, более предпочтительно газойлем, получаемым с использованием синтеза Фишера-Тропша.
5. Способ по п.1, отличающийся тем, что стадию (ii) осуществляют в отсутствие контакта обрабатываемых частиц(ы) катализатора с кислородом или каким-либо другим кислородсодержащим газом, преимущественно с использованием инертного газа, предпочтительно с использованием азота.
6. Способ по п.1, отличающийся тем, что используемый на стадии (ii) растворитель содержит одно или более химических соединений, выбираемых из группы, состоящей из азотной кислоты, слабых органических кислот, аммониевых солей и алкиламмониевых солей, и при этом растворитель преимущественно дополнительно содержит аммиак, и/или гидроксид аммония, и/или этилендиамин, и/или мочевину.
7. Способ по п.1, отличающийся тем, что используемый на стадии (ii) растворитель содержит глицин, карбонат аммония, смесь глицина с этилендиамином, смесь глицина с гидроксидом аммония или смесь карбоната аммония с гидроксидом аммония, предпочтительно смесь карбоната аммония с гидроксидом аммония.
8. Способ по п.6 или 7, отличающийся тем, что используемый на стадии (ii) растворитель дополнительно содержит воду.
9. Способ по п.7, отличающийся тем, что используемый на стадии (ii) растворитель содержит смесь карбоната аммония, гидроксида аммония и воды, преимущественно при весовом отношении гидроксида аммония к карбонату аммония в пределах от 1:0,25 до 1:2.
10. Способ по п.7, отличающийся тем, что используемый на стадии (ii) растворитель содержит смесь карбоната аммония, гидроксида аммония и воды, преимущественно при весовом отношении карбоната аммония к воде в пределах от 1:0,25 до 1:4.
11. Способ по п.7, отличающийся тем, что используемый на стадии (ii) растворитель содержит смесь карбоната аммония, гидроксида аммония и воды, преимущественно при весовом отношении гидроксида аммония к воде в пределах от 1:0,25 до 1:4.
12. Способ по п.1, отличающийся тем, что катализаторные частицы(а) являются частицами неподвижного слоя размером более 1 мм или частицами иммобилизованной суспензии размером более 1 мм, стадию (ii) обработки осуществляют с использованием метода заполнения пор и при этом обрабатывают 85% или менее катализаторных частиц(ы), преимущественно 65% или менее и, более предпочтительно 55% или менее катализаторных частиц(ы), причем часть катализаторных частиц(ы), расположенных у входного конца, не подвергают операции (ii) обработки или подвергают операции (ii) обработки в небольшой степени.
13. Способ по п.12, отличающийся тем, что обработке подвергают по меньшей мере 20%, преимущественно, по меньшей мере 35% и, еще более предпочтительно, по меньшей мере 45% частиц(ы) катализатора и при этом операции (ii) обработки подвергают частицы (у) катализатора, расположенные у выходного конца.
14. Регенерированные катализаторные частицы, полученные способом по любому из пп.1-13.
15. Применение катализаторных частиц по п.14 в процессе синтеза Фишера-Тропша.